АЛКИЛИРОВАНИЕ ДЛЯ ПОЛУЧЕНИЯ МОЮЩИХ СРЕДСТВ С ИСПОЛЬЗОВАНИЕМ КАТАЛИЗАТОРА, ПОДВЕРГНУТОГО ОБМЕНУ С РЕДКОЗЕМЕЛЬНЫМ ЭЛЕМЕНТОМ

1. Способ получения моноалкилированного ароматического соединения, в котором:
ароматическое сырье и олефиновое соединение пропускают в реактор алкилирования, при этом реактор алкилирования включает в себя катализатор, содержащий цеолит с мольным отношением диоксида кремния к оксиду алюминия меньше 8, и редкоземельный элемент, внедренный в цеолитную решетку, причем редкоземельный элемент находится в количестве более 16,5% масс. в расчете на цеолит, а остальное составляют катионы щелочных, щелочноземельных элементов, соединений азота или их смеси, формируя таким образом выходящий поток;
выходящий поток направляют на операцию разделения, формируя таким образом поток ароматических соединений, поток продуктов, содержащий моноалкилированное ароматическое соединение, и поток непродуктивных алкилированных ароматических соединений.
2. Способ по п.1, дополнительно содержащий добавление воды в реактор алкилирования, при этом воду добавляют в количестве, необходимом для поддержания концентрации воды ниже 1000 ч/млн масс. в расчете на объединенное сырье, подаваемое в реактор алкилирования.
3. Способ по п.1, дополнительно содержащий добавление воды в реактор алкилирования, в котором вода адсорбируется на катализаторе и ее содержание составляет от 0,5 до 6% масс. в расчете на массу катализатора.
4. Способ по п.1, в котором катализатор содержит:
цеолит типа X с мольным отношением диоксида кремния к оксиду алюминия меньше 2,8; и
редкоземельный элемент, внедренный в цеолитную решетку, при этом редкоземельный элемент выбран из группы, состоящей из иттрия (Y), лантана (La), церия (Се), празеодима (Pr), неодима (Nd), европия (Eu), гадолиния (Gd), тербия (Тb), диспрозия (Dy), гольмия (Ho), эрбия (Er), туллия (Tm), иттербия (Yb), лютеция (Lu) и их смесей.
5. Способ по п.4, в котором катализатор содержит по меньшей мере один редкоземельный элемент, выбранный из группы, состоящей из иттрия (Y), лантана (La), церия (Ce), празеодима (Pr), неодима (Nd), гадолиния (Gd), диспрозия (Dy), эрбия (Er), иттербия (Yb) и их смесей.
6. Способ по п.4, в котором редкоземельные элементы в катализаторах вовлекаются в обмен в такой степени, что мольное отношение редкоземельных элементов к алюминию находится в диапазоне от 0,51 до 1,2, при этом остальное составляют катионы щелочных, щелочноземельных элементов, соединений азота или их смеси.
7. Способ по п.1, в котором реактор алкилирования эксплуатируют при температуре от 80°С до 200°С
8. Способ по п.1, в котором реактор алкилирования эксплуатируют при давлении от 1300 до 7000 кПа.
9. Способ по п.1, в котором катализатор содержит:
низкомодульный цеолит типа Y с мольным отношением диоксида кремния к оксиду алюминия меньше 8; и
редкоземельный элемент, внедренный в цеолитную решетку, причем редкоземельный элемент выбран из группы, состоящей из иттрия (Y), лантана (La), церия (Ce), празеодима (Pr), неодима (Nd), европия (Eu), гадолиния (Gd), тербия (Tb), диспрозия (Dy), гольмия (Ho), эрбия (Er), туллия (Tm), иттербия (Yb), лютеция (Lu) и их смесей.
10. Способ по п.9, в котором цеолит представляет собой цеолит типа Y с мольным отношением диоксида кремния к оксиду алюминия от 3 до 8.